ЛАТУНЬ
BRASS

Изобретение относится к области металлургии и касается составов латуней, которые могут быть использованы для изготовления массивных тяжелонагруженных деталей - венцов червячных колес, гаек нажимных винтов прокатных станков.
Известна латунь, содержащая, мас.%: цинк 22,0-45,0; никель 0,1-15,0; кремний 0,1-15,0; титан 0,1-15,0; медь - остальное [1].
Задачей изобретения является повышение прочности латуни.
Технический результат достигается тем, что латунь, содержащая медь, никель, кремний, титан, цинк, дополнительно содержит вольфрам, при следующем соотношении компонентов, мас.%: цинк 35,0-45,0; никель 12,0-15,0; кремний 0,5-1,0; титан 0,02-0,04; вольфрам 0,25-0,3; медь - остальное.
В таблице приведены составы латуни.
Таблица
Компоненты
Содержание, мас.%, в составах
1
2
3
Цинк
35,0
40,0
45,0
Никель
15,0
13,5
12,0
Кремний
0,5
0,75
1,0
Титан
0,02
0,03
0,04
Вольфрам
0,3
0,27
0,25
Медь
остальное
остальное
остальное
Предел прочности, кгс/мм<sup>2</sup>
55-60
55-60
55-60
В составе латуни компоненты проявляют себя следующим образом.
Кремний уменьшает угар цинка при плавке. Никель повышает механические и антифрикционные свойства сплава. Вольфрам и титан способствуют измельчению зерна.
Плавка латуни может быть проведена в тигельных и шахтных индукционных печах, футерованных шамотом. Для очистки расплава латуни от растворенного водорода он может быть подвергнут фильтрованию через зернистые фильтры из фторидов кальция и магния, предварительно подогретые до температуры 800°С.
Источники информации
1. JP 07-317804, С22С 9/04, 1995.